(57)【要約】【課題】  感光体の膜厚ムラに起因した干渉縞やスジが生じる【解決手段】  基体の表面粗さ曲線の高さを示すデータ群に対して高速フーリエ変換を行い導出したパワースペクトルから得られる相対累積度数分布曲線の、相対累積度数が１０％〜５０％であるデータ群の回帰直線の決定係数が０．９７０以上であり、前記相対累積度数が９０％になるピッチが２００μｍ以下であり、前記表面粗さ曲線から得られる、ＪＩＳ  Ｂ  ０６０１：２００１で規定される二乗平均平方根傾斜ＲΔｑが０．０８以上である電子写真感光体：  相対累積度数分布曲線は、ピッチ［μｍ］（空間周波数の逆数）の常用対数を横軸とし、縦軸にパワースペクトル密度の相対累積度数［％］をプロットすることによって得られる。【選択図】  図４
2019095510.tif 000002
【特許請求の範囲】
【請求項１】
基体の上に、感光層を有する電子写真感光体であって、
前記基体の表面粗さ曲線の高さを示すデータ群に対して高速フーリエ変換を行い導出したパワースペクトルから得られる相対累積度数分布曲線の、相対累積度数が１０％〜５０％であるデータ群の回帰直線の決定係数が０．９７０以上であり、
前記相対累積度数が９０％になるピッチが２００μｍ以下であり、
前記粗さ曲線から得られる、ＪＩＳ  Ｂ  ０６０１：２００１で規定される二乗平均平方根傾斜ＲΔｑが０．０８以上である
ことを特徴とする電子写真感光体：
相対累積度数分布曲線は、ピッチ［μｍ］（空間周波数の逆数）の常用対数を横軸とし、縦軸にパワースペクトル密度の相対累積度数［％］をプロットすることによって得られる。
【請求項２】
請求項１に記載の電子写真感光体と、帯電手段、現像手段、およびクリーニング手段からなる群より選ばれる少なくとも１つの手段とを一体に支持し、電子写真装置の本体に着脱可能であるプロセスカートリッジ。
【請求項３】
請求項１に記載の電子写真感光体、ならびに、帯電手段、露光手段、現像手段、および転写手段を備えることを特徴とする電子写真装置。
【発明の詳細な説明】
【技術分野】
【０００１】
本発明は電子写真感光体、プロセスカートリッジおよび電子写真装置に関する。
【背景技術】
【０００２】
電子写真方式を利用した電子写真装置は、複写機、ファクシミリ装置、プリンタとして広く一般に利用されている。そのような電子写真プロセスでは、光導電層が設けられた電子写真感光体の表面を一様に帯電させ、画像情報に応じたレーザーやＬＥＤによって露光させることにより電子写真感光体の表面上に静電潜像を形成する。そして、形成した静電潜像に応じて電子写真感光体の表面にトナーを現像することでトナー像を形成し、これを紙の如き記録材へ転写させて画像形成が行なわれる。その後、転写されずに電子写真感光体上に残った残留トナーは電子写真感光体クリーナにより除去され、次の画像形成プロセスが繰返して行われる。
【０００３】
このような電子写真装置に好適に用いることが可能な電子写真感光体として、有機光導電性物質を用いた有機電子写真感光体（ＯＰＣ）の開発が進められ、普及している。
電子写真装置の進歩に伴い、より高品位な画質が求められる様になってきているため従来は問題にならなった程度の干渉縞やスジ状の画像欠陥（以下、単にスジとも記載する。）などについても問題となる場合があった。
特許文献１には、基体の表面を粗すことで干渉縞を低減させる技術が開示されている。
【先行技術文献】
【特許文献】
【０００４】
【特許文献１】特開２００１−７５２９９号公報
【発明の概要】
【発明が解決しようとする課題】
【０００５】
しかしながら、電子写真装置の解像度が高まるにつれて従来から用いられているＲａ、Ｒｚ、Ｒｓｍなどの粗さのパラメータを規定するだけでは干渉縞やスジの発生を十分に抑制することができないという課題があった。
そこで、本発明の目的は、干渉縞やスジ状の画像欠陥の発生を従来よりもさらに低減する電子写真感光体、該電子写真感光体を有するプロセスカートリッジおよび電子写真装置を提供することにある。
【課題を解決するための手段】
【０００６】
本発明の一態様によれば、
基体の上に、感光層を有する電子写真感光体であって、
前記基体の表面粗さ曲線の高さを示すデータ群に対して高速フーリエ変換を行い導出したパワースペクトルから得られる相対累積度数分布曲線の、相対累積度数が１０％〜５０％であるデータ群の回帰直線の決定係数が０．９７０以上であり、
前記相対累積度数が９０％になるピッチが２００μｍ以下であり、
前記粗さ曲線から得られる、ＪＩＳ  Ｂ  ０６０１：２００１で規定される二乗平均平方根傾斜ＲΔｑが０．０８以上である
電子写真感光体が提供される。
相対累積度数分布曲線は、ピッチ［μｍ］（空間周波数の逆数）の常用対数を横軸とし、縦軸にパワースペクトル密度の相対累積度数［％］をプロットすることによって得られる。
【発明の効果】
【０００７】
本発明によれば、干渉縞やスジ状の画像欠陥の低減を実現する電子写真感光体、該電子写真感光体を有するプロセスカートリッジおよび電子写真装置を提供することが可能となる。
【図面の簡単な説明】
【０００８】
【図１】本発明の電子写真感光体の層構成の一例を示す概略図。
【図２】本発明の電子写真感光体の基体の表面粗さ曲線の一例を示す図。
【図３】本発明の電子写真感光体の基体のパワースペクトルの一例を示す図。
【図４】図３で示されるデータ群の相対累積度数を示す図。
【図５】本発明のプロセスカートリッジの一例を示す概念構成図である。
【図６】本発明の電子写真装置の一例を示す概念構成図である。
【発明を実施するための形態】
【０００９】
［電子写真感光体］
本発明の電子写真感光体は、基体および該基体上の感光層を有する。ここで、感光層は、機能分離した層が積層された積層型と、複数の機能をあわせ持った１つの層からなる単層型と、に大別される。
感光層が順層型である電子写真感光体は、基体、該基体の上に形成された電荷発生層、該電荷発生層の上に形成された電荷輸送層を少なくとも有する。この積層型の感光層（電荷発生層および電荷輸送層）を有する電子写真感光体は、例えば、該電荷輸送層の上に形成された保護層をさらに有する構成であってもよい。なお、積層型の感光層を有する電子写真感光体が、電荷輸送層の上に保護層などの層を有しない場合、電荷輸送層が表面層となる。
【００１０】
単層型の感光層を有する電子写真感光体の場合も、積層型の感光層を有する電子写真感光体の場合と同様に、保護層をさらに有する構成であってもよい。
図１は電子写真感光体の層構成の一例を表した図である。図１は、基体１０１の上に、下引き層１０２、電荷発生層１０３および電荷輸送層１０４が、この順に形成されている順層型の感光層を示す。
【００１１】
〔基体〕
基体の材料としては、導電性を有するもの（導電性基体）が好ましく、例えば、アルミニウム、アルミニウム合金、が挙げられる。基体の製法に制限はなく、ＥＤ管（ｅｘｔｒｕｓｉｏｎ  ａｎｄ  ｄｒａｗｉｎｇ  ｔｕｂｅ）やＥＩ管（Ｅｘｔｒｕｓｉｏｎ    Ｉｒｏｎｉｎｇ  ｔｕｂｅ）を用いることができる。画像露光光として、レーザー光を採用する電子写真装置に電子写真感光体を搭載する場合は、レーザー光が基体に反射して起こる、干渉縞やスジが問題となる場合がある。
【００１２】
本発明の電子写真感光体では基体上の表面粗さを調節することで基体に到達したレーザー光を散乱させることができ、干渉縞やスジを防止することができる。
基体の表面を粗す手段として旋盤などによって基体の表面を削る方法があげられる。切削に用いるバイトの種類やバイトの送り量を調節することで表面粗さを調節することが可能である。従来、干渉を防止するために基体の表面粗さとして算術平均粗さＲａや最大高さＲｚ、要素の平均長さＲＳｍなどといったパラメータによって判定されていたが、これらのパラメータが同一でも干渉の有無やその強弱に差が生じる場合があった。これらの基体を詳細に調べると、粗さ測定によって得られる粗さ曲線のデータ群に関して高速フーリエ変換を行うことで得られるパワースペクトルに差があることがわかった。さらにこれらのデータを詳細に調べることによって以下のようなことがわかった。
【００１３】
本発明において、干渉縞やスジの発生を抑制するためには、以下の要件（１）〜（３）を満たす必要がある。
・要件（１）
基体の表面粗さ曲線の高さを示すデータ群に対して高速フーリエ変換を行い、導出したパワースペクトルから得られる相対累積度数分布の、相対累積度数が１０％〜５０％であるデータ群の回帰直線の決定係数が０．９７０以上である。
【００１４】
ここで、決定係数の導出について説明する。
基体の表面を粗さ計で測定すると図２に示すような粗さ曲線を得ることができる。
この粗さ曲線のデータ群においてサンプリング間隔ΔＴ［μｍ］，サンプリング数Ｎ［個］としたときに、式（１）に従い高速フーリエ変換を行い、式（２）より導出したパワースペクトルＰｋから図３を得ることができる。横軸はピッチ（空間周波数の逆数）の常用対数を示し、縦軸はパワースペクトル密度（ＰＳＤ：Ｐｏｗｅｒ  Ｓｐｅｃｔｒａｌ  Ｄｅｎｓｉｔｙ）を示す。
次に図３のデータに対して相対累積度数分布を求めることによって相対累積度数分布曲線を示す図４を得ることができる。相対累積度数分布曲線は、ピッチ［μｍ］（空間周波数の逆数）の常用対数を横軸とし、縦軸にパワースペクトル密度の相対累積度数［％］をプロットすることによって得られる。
図４の相対累積度数が１０％から５０％までの間にあるデータ（ｘｉ，ｙｉ）に関して最少二乗法によって求められる回帰直線ｆ（ｘ）を用いて、式（３）より決定係数Ｒ２を求めることができる（μＹはｙｉの平均値を示す）。
【００１５】
決定係数が高いほど、細かなピッチの凹凸が表面に多く、かつランダムになっていると考えられる。そのため、基体から反射したレーザー光が干渉を起こしにくくなり干渉縞を防止することができると考えられる。
・要件（２）
相対累積度数が９０％になるピッチが２００μｍ以下である。相対累積度数が９０％になるピッチが２００μｍ以下であると画像上で基体のピッチを視認しにくくなるため、スジが見えなくなると考えられる。
・要件（３）
基体の表面粗さ曲線から求められる二乗平均平方根傾斜ＲΔｑが０．０８以上である。ＲΔｑが大きいほどレーザー光が散乱しやすくなるため干渉縞の発生の防止に有利になると考えられる。
【００１６】
【数１】
2019095510.tif 000003
【００１７】
〔導電層〕
本発明の電子写真感光体においては、基体と後述する感光層または下引き層との間には、導電層を設けてもよい。導電層は、導電性粒子を結着樹脂および溶剤とともに分散処理して得られる導電層用塗布液を基体上に塗布し、得られた塗膜を乾燥および／または硬化させることによって形成することができる。
【００１８】
導電層中には導電性粒子を含む粉体が含有される。導電性粒子としては、アセチレンブラックなどのカーボンブラック、アルミニウム、亜鉛、銅、クロム、ニッケル、銀、などの金属や合金の粉体が使用できる。また、酸化チタン、酸化亜鉛、酸化スズ、酸化ジルコニウム、酸化アルミニウム、ＩＴＯなどの金属酸化物の粒子が挙げられる。導電性粒子は、導電性粒子の表面がシランカップリング剤などの表面処理剤で処理されていてもよい。
【００１９】
導電層に用いられる樹脂としては、例えば、アクリル樹脂、アルキッド樹脂、エポキシ樹脂、フェノール樹脂、ブチラール樹脂、アセタール樹脂、ウレタン樹脂、メラミン樹脂、ポリエステル、ポリカーボネートなどが挙げられる。
導電層用塗布液に用いられる溶剤としては、エーテル系溶剤、アルコール系溶剤、ケトン系溶剤および芳香族炭化水素溶剤が挙げられる。
導電層の膜厚は、０．２μｍ以上４０μｍ以下であることが好ましく、５μｍ以上４０μｍ以下であることがより好ましい。
【００２０】
〔下引き層（中間層）〕
基体または導電層と感光層（電荷発生層、電荷輸送層）との間には、感光層の接着性改良、塗工性改良、基体からの電荷注入性改良、感光層の電気的破壊に対する保護などを目的として、下引き層（中間層）を設けてもよい。下引き層の構成材料は、前記目的のために要求される機能を満たす限り特に制限されない。例えば、樹脂単体で構成されてもよいし、樹脂と金属酸化物の混合物で構成されてもよい。
【００２１】
樹脂単体で構成される下引き層は、樹脂（結着樹脂）を溶剤に溶解させることによって得られる下引き層用塗布液を塗布し、得られた塗膜を乾燥させることによって形成することができる。
樹脂単体で構成される下引き層に用いられる樹脂としては、例えば、ポリビニルアルコール、ポリ−Ｎ−ビニルイミダゾール、ポリエチレンオキシド、エチルセルロース、エチレン−アクリル酸共重合体が挙げられる。また、カゼイン、ポリアミド、Ｎ−メトキシメチル化６ナイロン、共重合ナイロン、にかわ、ゼラチンが挙げられる。
樹脂単体で構成される下引き層の膜厚は、０．０５μｍ以上７μｍ以下であることが好ましく、０．１μｍ以上２μｍ以下であることがより好ましい。
【００２２】
〔電荷発生層〕
本発明の電子写真感光体では、基体、導電層または下引き層の上には、電荷発生層が形成される。電荷発生層は、電荷発生物質を結着樹脂および溶剤とともに分散して得られる電荷発生層用塗布液を塗布して塗膜を形成し、これを乾燥および／または硬化させることによって形成することができる。また、電荷発生層は、電荷発生物質の蒸着膜としてもよい。
【００２３】
電荷発生物質としては、ピリリウム、チアピリリウム系染料、フタロシアニン化合物、アントアントロン顔料、ジベンズピレンキノン顔料、ピラントロン顔料、アゾ顔料、インジゴ顔料、キナクリドン顔料、キノシアニン顔料などが挙げられる。これらの中でも、ガリウムフタロシアニンが好ましい。さらには、高感度の観点から、ＣｕＫα特性Ｘ線回折におけるブラッグ角２θの７．４°±０．３°および２８．２°±０．３°に強いピークを有するヒドロキシガリウムフタロシアニン結晶がより好ましい。
【００２４】
電荷発生層に用いられる結着樹脂としては、以下のものが挙げられる。スチレン、酢酸ビニル、塩化ビニルなどのビニル化合物の重合体や共重合体、ポリビニルアルコール樹脂、ポリビニルアセタール樹脂、ポリビニルベンザール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂など。これらは単独、混合または共重合体として１種または２種以上用いることができる。
【００２５】
電荷発生層において、電荷発生物質と結着樹脂との割合は、電荷発生物質１質量部に対して、結着樹脂が０．３質量部以上４質量部以下であることが好ましい。
電荷発生層用塗布液に用いられる溶剤は、例えば、アルコール系溶剤、スルホキシド系溶剤、ケトン系溶剤、エーテル系溶剤、エステル系溶剤および芳香族炭化水素溶剤などが挙げられる。また、種々の増感剤、酸化防止剤、紫外線吸収剤、可塑剤などを必要に応じて添加することもできる。
分散方法としては、ホモジナイザー、超音波、ボールミル、サンドミル、アトライター、ロールミルを用いる方法が挙げられる。
電荷発生層の膜厚は、０．０１μｍ以上５μｍ以下であることが好ましく、０．１μｍ以上１μｍ以下であることがより好ましい。
【００２６】
〔電荷輸送層〕
電荷発生層の上には電荷輸送層が形成される。電荷輸送層は、電荷輸送物質、および結着樹脂を溶剤に溶解させることによって得られる電荷輸送層用塗布液を電荷発生層の上に塗布して塗膜を形成し、この塗膜を乾燥および／または硬化させることによって形成することができる。
【００２７】
電荷輸送層に用いられる電荷輸送物質としては、トリアリールアミン化合物、ヒドラゾン化合物、スチルベン化合物、ピラゾリン化合物、オキサゾール化合物、チアゾール化合物、トリアリルメタン化合物などが挙げられる。本発明において、電荷輸送層中の電荷輸送物質の割合は、電荷輸送層の全質量に対して、電荷輸送物質が３０質量％以上７０質量％以下であることが好ましい。
【００２８】
電荷輸送層に用いられる結着樹脂としては、以下のものが挙げられる。ポリビニルブチラール樹脂、ポリアリレート樹脂、ポリカーボネート樹脂、ポリエステル樹脂、フェノキシ樹脂、ポリ酢酸ビニル樹脂、アクリル樹脂、ポリアクリルアミド樹脂、ポリアミド樹脂、ポリビニルピリジン樹脂、セルロース系樹脂、ウレタン樹脂、エポキシ樹脂、アガロース樹脂、カゼイン樹脂、ポリビニルアルコール樹脂、ポリビニルピロリドン樹脂など。
電荷輸送層用塗布液に用いられる溶剤としては、エーテル系溶剤、アルコール系溶剤、ケトン系溶剤および芳香族炭化水素溶剤などが挙げられる。電荷輸送層の膜厚は、５μｍ以上４０μｍ以下であることが好ましい。
【００２９】
〔単層型感光層〕
感光層が単層型感光層である場合、感光層は、電荷発生物質、電荷輸送物質および結着樹脂を溶剤に溶解させることによって得られる感光層用塗布液を塗布して塗膜を形成し、得られた塗膜を乾燥および／または硬化させることによって形成することができる。なお、単層型感光層に用いられる結着樹脂、電荷発生物質および電荷輸送物質は、電荷発生層や電荷輸送層に用いられるものと同じものを用いることができる。また、種々の増感剤、酸化防止剤、紫外線吸収剤、可塑剤などを必要に応じて添加することもできる。
【００３０】
〔保護層〕
本発明の電子写真感光体においては電荷輸送層の上に保護層を設けてもよい。保護層は、結着樹脂を有機溶剤に溶解させて得られる保護層用塗布液を塗布し、これを乾燥および／または硬化させることによって形成することができる。
保護層に用いられる樹脂としては、以下のものが挙げられる。ポリビニルブチラール樹脂、ポリエステル樹脂、ポリカーボネート樹脂、ポリアミド樹脂、ポリイミド樹脂、ポリアリレート樹脂、ポリウレタン樹脂、フェノール樹脂、メラミン樹脂、グアナミン樹脂、スチレン−ブタジエンコポリマー、スチレン−アクリル酸コポリマー、スチレン−アクリロニトリルコポリマーなど。
【００３１】
また、保護層に電荷輸送能を持たせるために、電荷輸送能を有するモノマー材料や高分子型の電荷輸送物質を種々の架橋反応を用いて硬化させることによって保護層を形成してもよい。好ましくは、連鎖重合性官能基を有する電荷輸送性化合物を重合または架橋させることによって硬化させた層を形成することである。連鎖重合性官能基としては、アクリル基、メタクリル基、アルコキシシリル基、エポキシ基などが挙げられる。硬化させる反応としては、例えば、ラジカル重合、イオン重合、熱重合、光重合、放射線重合（電子線重合）、プラズマＣＶＤ法、光ＣＶＤ法などが挙げられる。
【００３２】
さらに、保護層には、各種添加剤を添加することができる。添加剤としては、酸化防止剤や紫外線吸収剤などの劣化防止剤、導電性粒子、潤滑剤、重合反応開始剤や重合反応停止剤などの重合制御剤が挙げられる。
またさらに、保護層には、電荷輸送物質を添加することができる。電荷輸送物質としては、トリアリールアミン化合物、ベンジジン化合物、ヒドラゾン化合物、スチルベン化合物、ピラゾリン化合物、オキサゾール化合物、チアゾール化合物、トリアリルメタン化合物などが挙げられる。
【００３３】
保護層用塗布液に用いられる溶剤は、アルコール系溶剤、スルホキシド系溶剤、ケトン系溶剤、エーテル系溶剤、エステル系溶剤、脂肪族ハロゲン化炭化水素系溶剤、芳香族炭化水素系溶剤などが挙げられる。これらの中でも、保護層用塗布液の塗膜が形成される、保護層の下層（積層型の場合、電荷輸送層）を溶解しないという観点から、１−プロパノールや１−ブタノールなどのアルコール系溶剤が好ましい。
保護層の表面には、研磨シート、形状転写型部材、ガラスビーズ、ジルコニアビーズなど用いて表面加工を施してもよい。また、塗布液の構成材料を使って表面に凹凸を形成させてもよい。
保護層の膜厚は０．５μｍ以上１０μｍ以下であることが好ましく、１μｍ以上７μｍ以下であることが好ましい。
【００３４】
上記各層の塗布液を塗布する際は、浸漬塗布法（ディッピング法）、スプレーコーティング法、スピンナーコーティング法、ビードコーティング法、ブレードコーティング法、ビームコーティング法などの塗布方法を用いることができる。
本発明の電子写真感光体の各層の表面には、研磨シート、形状転写型部材、ガラスビーズ、ジルコニアビーズなど用いて表面加工を施してもよい。また、各層の塗布液中の構成材料を利用して表面に凹凸を形成させてもよい。
【００３５】
＜プロセスカートリッジ＞
図５は、電子写真感光体ユニットを有する電子写真用のプロセスカートリッジの概略断面図である。このプロセスカートリッジは、現像装置と帯電装置とを一体化し、電子写真装置の本体に着脱可能に構成されたものである。現像装置は、少なくとも現像ローラ５３とトナー容器５６とを一体化したものであり、必要に応じてトナー供給ローラ５４、トナー５９、現像ブレード５８、および攪拌羽５１０を備えていても良い。帯電装置は、電子写真感光体ユニットの感光ドラム５１、クリーニングブレード５５、および帯電ローラ５２を少なくとも一体化したものであり、廃トナー容器５７を備えていても良い。帯電ローラ５２、現像ローラ５３、トナー供給ローラ５４、および現像ブレード５８は、それぞれ電圧が印加されるようになっている。
【００３６】
＜電子写真装置＞
図６は、電子写真感光体ユニットを有する電子写真装置の概略構成図である。この電子写真装置は、四つの前記プロセスカートリッジが着脱可能に装着されたカラー電子写真装置である。各プロセスカートリッジには、ブラック、マゼンダ、イエロー、シアンの各色のトナーが使用されている。電子写真感光体ユニットの感光ドラム６１は矢印方向に回転し、帯電バイアス電源から電圧が印加された帯電ローラ６２によって一様に帯電され、露光光６１１により、その表面に静電潜像が形成される。
一方、トナー容器６６に収納されているトナー６９は、攪拌羽６１０によりトナー供給ローラ６４へと供給され、トナー供給ローラ６４から現像ローラ６３上に搬送される。そして現像ローラ９３と接触配置されている現像ブレード６８により、現像ローラ６３の表面上にトナー６９が均一にコーティングされるとともに、摩擦帯電によりトナー６９へと電荷が与えられる。
上記静電潜像は、感光ドラム６１に対して接触配置される現像ローラ６３によって搬送されるトナー６９が付与されて現像され、トナー像として可視化される。
【００３７】
可視化された感光ドラム上のトナー像は、一次転写バイアス電源により電圧が印加された一次転写ローラ６１２によって、テンションローラ６１３と中間転写ベルト駆動ローラ６１４に支持、駆動される中間転写ベルト６１５に転写される。各色のトナー像が順次重畳されて、中間転写ベルト上にカラー像が形成される。
転写材６１９は、給紙ローラ（不図示）により装置内に給紙され、中間転写ベルト６１５と二次転写ローラ６１６の間に搬送される。二次転写ローラ６１６は、二次転写バイアス電源（不図示）から電圧が印加され、中間転写ベルト６１５上のカラー像を、転写材６１９に転写する。カラー像が転写された転写材６１９は、定着器６１８により定着処理され、装置外に排紙されプリント動作が終了する。
【００３８】
一方、転写されずに感光ドラム上に残存したトナーは、クリーニングブレード６５により掻き取られて廃トナー収容容器６７に収納され、クリーニングされた感光ドラム６１は、上述の工程に繰り返し使用される。また転写されずに中間転写ベルト６１５上に残存したトナーもクリーニング装置６１７により掻き取られる。
【実施例】
【００３９】
以下、実施例および比較例により本発明を詳細に説明するが、本発明はこれらの実施例に限定されるものではない。なお、文中「部」とあるのは特に断りのない限り質量基準である。
〔実施例１−１〜１−３〕
基体として長さ３７０ｍｍ、厚さ１ｍｍ、外径３０ｍｍのアルミニウム製の素管を用意した。用意したアルミニウム素管を、旋盤を用いて表面の切削加工を行った。
実施例１では切削条件として、Ｒ０．１（Ｒサイズ：０．１ｍｍ）の切削バイトを用い、主軸回転数＝１０，０００ｒｐｍ、バイトの送り速度を連続的に変化させて行った。送り速度を下記の範囲で連続的に変化させて３種類の基体を作製した。
実施例１−１：０．０３〜０．０６ｍｍ／ｒｅｖ
実施例１−２：０．０３〜０．０５ｍｍ／ｒｅｖ
実施例１−３：０．０３〜０．０４ｍｍ／ｒｅｖ
【００４０】
表面粗さ測定器（商品名：サーフコーダＳＥ７００、（株）小坂研究所製）を用いて、作製した基体の表面粗さ測定を行った。カットオフ値は０．８ｍｍ、測定長さは４ｍｍ、データ間隔は１．６［μｍ］という条件で測定を行った。測定して得られた粗さ曲線を図２に示す。測定して得られた粗さ曲線からＪＩＳ  Ｂ  ０６０１：２００１で規定される二乗平均平方根傾斜ＲΔｑ（基準長さにおける局部傾斜ｄＲ／ｄＸの二乗平均平方根）を求めた。
また粗さ曲線のデータに対して測定開始から２０４８個目までのデータに関して式（１）に従い高速フーリエ変換をし、式（２）より導出したパワースペクトルより、図３を得た。さらに図３に示すパワースペクトルから図４に示す相対累積度数分布を導出し、相対累積度数が１０％から５０％までの間にあるデータに対して式（３）より決定係数Ｒ２を導出した。
また相対累積度数が９０％になるピッチも求めた。
【００４１】
次に、粗さ測定を行った３種類の基体を用いてＯＰＣ感光体の作成をおこなった。まず下記の材料を、メタノール４００部およびｎ−ブタノール２００部の混合溶剤に溶解させることによって、下引き層用塗布液を調製した。
・共重合ナイロン（商品名：アミランＣＭ８０００、東レ（株）製）          １０部
・メトキシメチル化６ナイロン樹脂（商品名：トレジンＥＦ−３０Ｔ、ナガセケムテックス（株）（旧：帝国化学産業（株））製）                                  ３０部
【００４２】
この下引き層用塗布液を上記基体の上に浸漬塗布して塗膜を形成し、得られた塗膜を３０分間、温度１００℃で乾燥させることによって、膜厚０．４５μｍの下引き層を形成した。
次に、下記の材料を、シクロヘキサノン１００部にポリビニルブチラール（商品名：エスレックＢＸ−１、積水化学工業（株）製）２部を溶解させた液に加えた。
・ＣｕＫα特性Ｘ線回折におけるブラッグ角２θ±０．２°の７．４°および２８．１°に強いピークを有する結晶形のヒドロキシガリウムフタロシアニン結晶（電荷発生物質）
４部
・下記式（Ａ）で示される化合物                                        ０．０４部
【００４３】
【化１】
2019095510.tif 000004
【００４４】
これらを直径１ｍｍのガラスビーズを用いたサンドミルに入れ、温度２３±３℃の雰囲気下で１時間分散処理した。
分散処理後、酢酸エチル１００部を加えることによって、電荷発生層用塗布液を調製した。
この電荷発生層用塗布液を上記下引き層の上に浸漬塗布して塗膜を形成し、得られた塗膜を１０分間、温度９０℃で乾燥させることによって、膜厚が０．１９μｍの電荷発生層を形成した。
次に、下記の材料を、ｏ−キシレン２６０部、安息香酸メチル２４０部およびジメトキシメタン２６０部の混合溶剤に溶解させることによって、電荷輸送層用塗布液を調製した。
・下記式（Ｂ）で示される化合物（電荷輸送物質）                          ６０部
・下記式（Ｃ）で示される化合物（電荷輸送物質）                          ３０部
・下記式（Ｄ）で示される化合物                                          １０部
・ポリカーボネート（商品名：ユーピロンＺ４００、三菱エンジニアリングプラスチックス（株）製、ビスフェノールＺ型のポリカーボネート）                    １００部
・下記式（Ｅ）で示される構造単位を有するポリカーボネート（粘度平均分子量Ｍｖ：２００００）                                                            ０．２部
【００４５】
【化２】
2019095510.tif 000005
【００４６】
【化３】
2019095510.tif 000006
【００４７】
この電荷輸送層用塗布液を上記電荷発生層の上に浸漬塗布して塗膜を形成し、得られた塗膜を６０分間、温度１２０℃で乾燥させることによって、膜厚１８μｍの電荷輸送層を形成した。
【００４８】
［干渉縞の評価］
作製した感光体を複写機（商品名：ＩｍｇａｅＰｒｅｓｓＣ８００、キヤノン（株）製）の改造機に搭載し画像の評価を行った。暗部電位６００Ｖ、明部電位２００Ｖ、現像バイアス３５０Ｖの設定でハーフトーン画像を３枚出力し、３枚目のハーフトーン画像について目視によって干渉縞の有無を確認し、下記の基準によって評価した。
○：ハーフトーン画像に干渉縞が全く見られない。
△：ハーフトーン画像に干渉縞がやや見られる。
×：ハーフトーン画像に干渉縞がはっきり見られる。
【００４９】
［スジ状の画像欠陥］
前記３枚目のハーフトーン画像について目視によってスジ状の画像欠陥の有無を確認し、下記の基準によって評価した。
○：ハーフトーン画像にスジ状の画像欠陥が全く見られない。
△：ハーフトーン画像にスジ状の画像欠陥がやや見られる。
×：ハーフトーン画像にスジ状の画像欠陥がはっきり見られる。
【００５０】
〔比較例１−１〜１−２〕
比較例１−１、比較例１−２では実施例１と同様のアルミニウム素管を用いて切削を行った。送り速度を表１に示す値に変更した以外は実施例１と同様の条件で切削、感光体作製、評価を行った。
実施例１−１、１−２、１−３、比較例１−１、１−２の結果を表１に示す。
【００５１】
【表１】
2019095510.tif 000007
【００５２】
表１に示すように、ＲΔｑ、Ｒ２値が大きいほど干渉縞が良いことが確認できる。ＲΔｑ、Ｒ２値が大きいほど基体の凹凸が大きく、ピッチのランダム性が高いため基体から反射したレーザー光が干渉しにくくなるため、干渉縞を抑制していると考えられる。
【００５３】
〔実施例２〕
実施例２ではＲ０．０５（Ｒサイズ：０．０５ｍｍ）の切削バイトを用い、送り速度を０．０３〜０．０４ｍｍ／ｒｅｖの範囲で連続的に変化させた以外は実施例１と同様の条件で切削、感光体作製、評価を行った。
〔比較例２〕
比較例２ではＲ０．２０（Ｒサイズ：０．２０ｍｍ）の切削バイトを用い、送り速度を０．０３〜０．０４ｒｐｍとした以外実施例１と同様の条件で切削、感光体作製、評価を行った。
実施例２、比較例２、実施例１−３の結果を表２に示す。
【００５４】
【表２】
2019095510.tif 000008
【００５５】
表２に示すように、実施例２、実施例１−３、および比較例２は、いずれもＲΔｑが０．８以上であり、Ｒ２が０．９７以上である。しかし、相対累積度数が９０％になるピッチが、実施例２および実施例１−３では２００μｍ以下であるのに対し、比較例２では２００μｍを超えている。実施例２および実施例１−３ではスジが見られなかったが、比較例２ではスジが見られたことから、相対累積度数が９０％になるピッチが２００μｍ以下であることによってスジが見られなくなったと考えられる。
実施例１−１〜１−３、２および比較例１，２より、ＲΔｑが０．８以上であり、Ｒ２が０．９７以上であり、相対累積度数が９０％になるピッチが２００μｍ以下である場合において、干渉縞、およびスジの発生を抑制できると考えられる。
【符号の説明】
【００５６】
１０１‥‥基体
１０２‥‥下引き層
１０３‥‥電荷発生層
１０４‥‥電荷輸送層
【図１】
2019095510.tif 000009
【図２】
2019095510.tif 000010
【図３】
2019095510.tif 000011
【図４】
2019095510.tif 000012
【図５】
2019095510.tif 000013
【図６】
2019095510.tif 000014